(57)【要約】【課題】  本発明は、簡単に特定の位置に突起物を存在させることができる金属酸化物構造体の製造方法を提供する。また、この方法で製造された金属酸化物構造体、及びこの金属酸化物構造体を用いた電子放出素子を提供することを目的とする。【解決手段】  本発明に係る代表的な金属酸化物構造体の製造方法は、断面の円換算径０．０１〜１００００μｍ、長さ０．１μｍ以上であり、かつ断面の円換算径に対する長さの比が０．０１以上である突起物を複数有する金属酸化物を有する金属酸化物構造体の製造方法であって、前記金属酸化物構造体の所定の面に前記突起物を有する前記金属酸化物を形成した後に、少なくとも一部の前記突起物を除去することを特徴とする。【選択図】      図１
2006351231.tif 000002
【特許請求の範囲】
【請求項１】
断面の円換算径０．０１〜１００００μｍ、長さ０．１μｍ以上であり、かつ断面の円換算径に対する長さの比が０．０１以上である突起物を有する金属酸化物を有する金属酸化物構造体の製造方法であって、
前記金属酸化物構造体の所定の面に前記突起物を有する前記金属酸化物を形成した後に、少なくとも一部の前記突起物を除去することを特徴とする金属酸化物構造体の製造方法。
【請求項２】
前記突起物を有する前記金属酸化物に、押圧部材を圧着することで、少なくとも一部の前記突起物を除去することを特徴とする請求項１に記載の金属酸化物構造体の製造方法。
【請求項３】
前記押圧部材は、少なくとも一つの開口部、および／または少なくとも一つの凹凸部を有する平板であることを特徴とする請求項２に記載の金属酸化物構造体の製造方法。
【請求項４】
空気中の酸素または水と反応して酸化物を形成する金属化合物を原材料として用い、所定圧力の空気が存在する空間に設置された基板の面に、この金属化合物の気体および／または微粒子を向かわせて、金属酸化物を基板面上に形成することを特徴とする請求項１または請求項２に記載の金属酸化物構造体の製造方法。
【請求項５】
金属酸化物を基板面上にエピタキシャル成長させることを特徴とする請求項４に記載の金属酸化物構造体の製造方法。
【請求項６】
請求項１〜請求項５のいずれか１項に記載の金属酸化物構造体の製造方法によって得られることを特徴とする金属酸化物構造体。
【請求項７】
前記突起物の除去前に、前記突起物が金属酸化物面上の１０μｍ×１０μｍの面積あたり０．０１〜１００００個の密度で存在することを特徴とする請求項６に記載の金属酸化物構造体。
【請求項８】
除去前の前記突起物の中心軸が相互に平行であることを特徴とする請求項６または請求項７に記載の金属酸化物構造体。
【請求項９】
前記突起物を構成する前記金属酸化物が金属酸化物単結晶であることを特徴とする請求項６〜請求項８のいずれか１項に記載の金属酸化物構造体。
【請求項１０】
除去前の前記突起物を構成する金属酸化物結晶が相互に平行に、かつ結晶軸が同一方向に成長していることを特徴とする請求項６〜請求項９のいずれか１項に記載の金属酸化物構造体。
【請求項１１】
除去前の前記突起物の先端部が凸状になっており、その頂点部分を所定範囲で２次曲線に近似することにより算出される先鋭度を示す曲率半径が１０μｍ以下であることを特徴とする請求項６〜請求項１０のいずれか１項に記載の金属酸化物構造体。
【請求項１２】
前記突起物を構成する前記金属酸化物が導電性を有することを特徴とする請求項６〜請求項１１のいずれか１項に記載の金属酸化物構造体。
【請求項１３】
前記金属酸化物は、ＺｎおよびＡｌを含有することを特徴とする請求項１２に記載の金属酸化物構造体。
【請求項１４】
有機物質、無機物質、金属の少なくとも１つで前記突起物を固定していることを特徴とする請求項６〜請求項１３のいずれか１項に記載の金属酸化物構造体。
【請求項１５】
請求項６〜請求項１４のいずれか１項に記載の金属酸化物構造体を有し、前記突起物の先端から電子を放出することを特徴とする電子放出素子。
【請求項１６】
請求項１５に記載の電子放出素子と発光体を真空の容器内または気体が封入された容器内に配置し、前記電子放出素子から放出された電子によって前記発光体が発光することを特徴とする発光装置。
【発明の詳細な説明】
【技術分野】
【０００１】
本発明は、金属酸化物構造体の製造方法、その製造方法で製造した金属酸化物構造体、その金属酸化物構造体を用いた電子放出素子、その電子放出素子を用いた発光装置に関するものである。
【背景技術】
【０００２】
電子放出素子としては、従来より、例えばブラウン管のような熱陰極素子が用いられてきた。しかし、熱陰極素子は、熱エネルギーによって電子を放出させるために、エネルギー効率が低いという問題点がある。そのため、近年は電子放出に熱エネルギーを必要としない冷陰極素子の需要が大きくなりつつある。
【０００３】
冷陰極素子としては、例えばスピント型冷陰極素子のように多数の突起物を有する素子を用い、突起物先端部に電界を集中させることで突起物の先端部から電子の放出を行わせる方法が行われている。
【０００４】
かかる現状に鑑み、本発明者等は特許文献１に記載した方法、すなわち、有機金属熱分解法（以下、ＭＯＣＶＤ法と記述する）を用いて製造した、突起物を有する金属酸化物構造体を提案し、この金属酸化物構造体を用いて、特許文献２、３に示すような電子放出素子を提案した。
【０００５】
しかしながら、特許文献２、３に記載の電子放出素子は、基板面に突起物を一様に存在させるものなので、用途によっては基板面上に突起物の存在位置を正確に決める必要があった。この課題を解決するために、特許文献４に記載した方法、すなわち、基板表面に凹凸をつけることで突起物を存在させる位置を決める方法を提案した。
【０００６】
【特許文献１】再表９９／５７３４５号公報
【特許文献２】特開２０００−２７６９９９号公報
【特許文献３】特開２００２−２７４８１９号公報
【特許文献４】特開２００１−１９４１０号公報
【発明の開示】
【発明が解決しようとする課題】
【０００７】
しかしながら、特許文献４に記載の方法では、基板の種類によっては微細な加工が困難な場合がある、金属酸化物構造体の形成工程とは別の工程を必要とするという課題があった。
【０００８】
そこで本発明は、簡単に特定の位置に突起物を存在させることができる金属酸化物構造体の製造方法を提供する。また、この方法で製造された金属酸化物構造体、及びこの金属酸化物構造体を用いた電子放出素子を提供することを目的とする。
【課題を解決するための手段】
【０００９】
本発明者等は、電子放出素子として好ましく用いられる構造体について鋭意検討を行った結果、特定の位置に突起物が特定の密度で存在する構造体の製造方法を見出し、本発明を完成するに至ったものである。
【００１０】
即ち、本発明は、以下に示すものである。
【００１１】
（１）上記課題を解決するために本発明に係る第１の金属酸化物構造体の製造方法は、断面の円換算径０．０１〜１００００μｍ、長さ０．１μｍ以上であり、かつ断面の円換算径に対する長さの比が０．０１以上である突起物を複数有する金属酸化物を有する金属酸化物構造体の製造方法であって、前記金属酸化物構造体の所定の面に前記突起物を有する前記金属酸化物を形成した後に、少なくとも一部の前記突起物を除去することを特徴とする。
【００１２】
（２）本発明に係る第２の金属酸化物構造体の製造方法は、前記第１の金属酸化物構造体の製造方法において、前記突起物を有する前記金属酸化物に、押圧部材を圧着することで、少なくとも一部の前記突起物を除去することを特徴とする。
【００１３】
（３）本発明に係る第３の金属酸化物構造体の製造方法は、前記第２の金属酸化物構造体の製造方法において、前記押圧部材は、少なくとも一つの開口部、および／または少なくとも一つの凹凸部を有する平板であることを特徴とする。
【００１４】
（４）本発明に係る第４の金属酸化物構造体の製造方法は、前記第１又は第２の金属酸化物構造体の製造方法において、空気中の酸素または水と反応して酸化物を形成する金属化合物を原材料として用い、所定圧力の空気が存在する空間に設置された基板の面に、この金属化合物の気体および／または微粒子を向かわせて、金属酸化物を基板面上に形成することを特徴とする。
【００１５】
（５）本発明に係る第５の金属酸化物構造体の製造方法は、前記第４の金属酸化物構造体の製造方法において、金属酸化物を基板面上にエピタキシャル成長させることを特徴とする。ここで、「エピタキシャル成長」とは、基板面上にその基板と特定の方位関係にある金属酸化物を堆積成長させることをいう。
【００１６】
（６）本発明に係る第１の金属酸化物構造体は、上記第１〜第５のいずれかの金属酸化物構造体の製造方法によって得られることを特徴とする。
【００１７】
（７）本発明に係る第２の金属酸化物構造体は、前記第２の金属酸化物構造体において、前記突起物の除去前に、前記突起物が金属酸化物面上の１０μｍ×１０μｍの面積あたり０．０１〜１００００個の密度で存在することを特徴とする。
【００１８】
（８）本発明に係る第３の金属酸化物構造体は、前記第１又は第２の金属酸化物構造体において、除去前の突起物の中心軸が相互に平行であることを特徴とする。
【００１９】
（９）本発明に係る第４の金属酸化物構造体は、前記第１〜第３のいずれかの金属酸化物構造体において、前記突起物を構成する前記金属酸化物が金属酸化物単結晶であることを特徴とする。
【００２０】
（１０）本発明に係る第５の金属酸化物構造体は、前記第１〜第４のいずれかの金属酸化物構造体において、除去前の前記突起物を構成する金属酸化物結晶が相互に平行に、かつ結晶軸が同一方向に成長していることを特徴とする。
【００２１】
（１１）本発明に係る第６の金属酸化物構造体は、前記第１〜第５のいずれかの金属酸化物構造体において、除去前の前記突起物の先端部が凸状になっており、その頂点部分を所定範囲で２次曲線に近似することにより算出される先鋭度を示す曲率半径が１０μｍ以下であることを特徴とする。
【００２２】
（１２）本発明に係る第７の金属酸化物構造体は、前記第１〜第６のいずれかの金属酸化物構造体において、前記突起物を構成する前記金属酸化物が導電性を有することを特徴とする。
【００２３】
（１３）本発明に係る第８の金属酸化物構造体は、前記第７の金属酸化物構造体において、前記金属酸化物は、ＺｎおよびＡｌを含有することを特徴とする。
【００２４】
（１４）本発明に係る第９の金属酸化物構造体は、前記第１〜第７のいずれかの金属酸化物構造体において、有機物質、無機物質、金属の少なくとも１つで前記突起物を固定していることを特徴とする。
【００２５】
（１５）本発明に係る電子放出素子は、請求項６〜請求項１３のいずれか１項に記載の金属酸化物構造体を有することを特徴とする。
【００２６】
（１６）本発明に係る発光装置は、前記電子放出素子と発光体が真空の容器内または気体が封入された容器内に配置されていて、前記電子放出素子から放出された電子線によって前記発光体が発光することを特徴とする。
【発明の効果】
【００２７】
（１）以上説明したように、第１の金属酸化物構造体の製造方法では、簡単に特定の位置に突起物を存在させることができる。
【００２８】
（２）第２の金属酸化物構造体の製造方法では、簡便な方法で繰り返し同じ特定の位置に突起物を存在させることができる。
【００２９】
（３）第３の金属酸化物構造体の製造方法では、突起物を存在させる位置を特定させることができる。
【００３０】
（４）第４の金属酸化物構造体の製造方法では、高濃度の原料を供給することで、特定の構造を持った金属酸化物を高い速度で製造することができる。
【００３１】
（５）第５の金属酸化物構造体の製造方法では、金属酸化物単結晶を比較的容易に得ることができる。
【００３２】
（６）第１の金属酸化物構造体では、特定の突起物の先端にさらに電界が集中しやすくなるので、電界放出特性をさらに向上させることができる。
【００３３】
（７）第２の金属酸化物構造体では、多数のサイトから電子が放出されるので、広い面積に均一に電子が放出されやすくなる。
【００３４】
（８）第３の金属酸化物構造体では、この金属酸化物構造体を電子放出素子として利用した際に、放出された電子が必要以上に散乱することを抑制し、蛍光体面の所望の位置を発光させることができる。
【００３５】
（９）第４の金属酸化物構造体では、金属酸化物自体の抵抗値を低くし、電流のロスを抑えることができる。
【００３６】
（１０）第５の金属酸化物構造体では、金属酸化物自体の抵抗値を低くし、電流のロスを押さえることができ、かつこの金属酸化物構造体を電子放出素子として利用した際に、放出された電子が必要以上に散乱することを抑制し、蛍光体面の所望の位置を発光させることができる。
【００３７】
（１１）第６の金属酸化物構造体では、突起物の先端に電界が集中し、電界放出特性を向上させることができる。
【００３８】
（１２）第７の金属酸化物構造体では、電気素子として使用した際に、特定の後処理を必要とせずに導電性を与えることができる。
【００３９】
（１３）第８の金属酸化物構造体では、比較的容易な製造方法で低い抵抗値を得ることができる。
【００４０】
（１４）第９の金属酸化物構造体では、突起物部分は破損しにくい構造体を得ることができる。
【００４１】
（１５）電子放出素子、（１６）発光装置では、上記金属酸化物構造体を用いることで、エネルギー効率の高い電子放出素子、発光装置とすることができる。
【発明を実施するための最良の形態】
【００４２】
本発明に係る金属酸化物構造体の製造方法、その製造方法で製造した金属酸化物構造体、その金属酸化物構造体を用いた電子放出素子、その電子放出素子を用いた発光装置の実施形態について、図を用いて説明する。図１（ａ）は突起物の斜視図である。図１（ｂ）は突起物縦断面図である。図１（ｃ）は外形線Ｅ０を、点Ｃを原点とした２次曲線に近似した図である。図４は発光装置の構成図である。
【００４３】
図４に示すように、発光装置６１は、電子放出素子１０を有している。電子放出素子１０は、基板１１上に形成された金属酸化物構造体２を用いたものである。金属酸化物構造体２は、基板１１の上に金属酸化物を有している。金属酸化物はその所定の面に複数の突起物１２（図１参照）を有している。
【００４４】
突起物１２の断面（針状体の長さ方向中心点での断面）の円換算径（以下、単に円換算径という場合がある）が１００００μｍ以下である。円換算径とは、例えば画像解析を利用した従来公知の方法で測定された突起物の断面積を、円周率πで除した値の平方根を２倍した値である。突起物１２の断面の円換算径が１００００μｍ以下であると、電子放出素子としての作用が十分に得られる。突起物１２の断面の円換算径は小さいほど好ましいが、製造の容易さから、好ましい下限は０．０１μｍである。突起物１２の断面の円換算径の好ましい範囲は０．０１μｍ以上１００μｍ以下であり、より好ましい範囲は０．０１μｍ以上１０μｍ以下である。
【００４５】
突起物１２の長さは、電子放出素子１０としての作用が十分に得られるという観点から、０．１μｍ以上である。突起物の機械的強度の観点から、好ましくは１００００μｍ以下である。突起物の長さのより好ましい範囲は、０．５μｍ以上１０００μｍ以下であり、より好ましい範囲は１μｍ以上５００μｍ以下である。
【００４６】
突起物１２の断面の円換算径に対する長さの比（アスペクト比）は、０．０１以上である。使用時の変性の観点から、好ましくは５００以下である。アスペクト比がこの範囲であれば、電子放出体としての作用が十分に得られる。
【００４７】
突起物１２が複数存在する場合、突起物１２の円換算径、長さ、突起物１２の断面の円換算径に対する長さの比（アスペクト比）は和平均値で算出される。なお、突起物１２の断面の円換算径に対する長さの比（アスペクト比）の和平均値は、和平均円換算径に対する和平均長さの比として定義される。
【００４８】
突起物１２の円換算径、長さは以下の方法による走査型電子顕微鏡（ＳＥＭ）観察によって求める。まず、金属酸化物の試料を、その上側表面の中心部を通りかつ突起物１２の長手方向と平行に延びる平面に沿って切断して断面を得る。得られた１つの断面について、上記の中心部を起点にして、突起物１２の長手方向に直角な方向に左右それぞれ１０μｍずつの範囲をＳＥＭで観察する。その範囲内で断面側から観察可能な突起物１２のうち、断面側から突起物１２のそれぞれの側面全体が他の突起物によって視界がさえぎられずに観察が可能な突起物１２について、和平均円換算径と和平均長さを求める。
【００４９】
後述する突起物１２の除去前に、突起物１２の配置密度は、電子放出素子１０としての作用が十分に得られるという観点から、基板面１０μｍ×１０μｍの配置密度が０．０１個以上であることが好ましい。突起物１２の配置密度は、大きいほど電子を放出するサイトの数が増えることになり好ましいが、製造の容易さから、好ましい上限は１００００個である。電子放出素子１０としての作用と製造の容易さの両面から、基板面１０μｍ×１０μｍあたりの突起物１２の配置密度のより好ましい範囲は０．０１個以上１０００個以下であり、さらに好ましい範囲は１個以上５００個以下である。これにより、多数のサイトから電子が放出されることとなり、広い面積に均一に電子が放出されやすくなる。
【００５０】
除去前の突起物１２の中心軸Ｏ（図１（ａ）参照）は、突起物１２の除去後に中心軸Ｏが相互に平行でない突起物１２を残さないために、相互に平行であることが好ましい。
【００５１】
突起物１２の除去後に中心軸Ｏが相互に平行でない突起物１２を残さないようにすると、突起物１２を電子放出素子１０として利用した際に、放出された電子が必要以上に散乱することを抑制し、蛍光体面の所望の位置を発光させることができる。突起物１２の中心軸Ｏが相互に平行であることは、ＳＥＭによって確認することができる。
【００５２】
突起物１２を構成する金属酸化物は、金属酸化物自体の抵抗値、電流のロスの観点から、単結晶であることが好ましい。単結晶とは、結晶で全ての軸方位が揃っているものをいう。例えば、図５に示すように、ｘ軸、ｙ軸、ｚ軸の３方位全ての軸が揃っているものをいう。尚、図５では３方向について説明したが、４方向の軸方位の場合でも同様に、４方位全ての軸が揃っているものを単結晶という。突起物１２を構成する金属酸化物が単結晶であることは、Ｘ線ロッキング曲線法、φ−スキャン法等、通常公知の方法によって確認することができる。
【００５３】
突起物１２が金属酸化物結晶である場合は、突起物は相互に平行であり、かつ結晶軸が同一方向に存在していることが好ましい。
【００５４】
突起物１２の断面形状は円形、略円形、多角形、略多角形等、いずれであってもよい。また、突起物１２の断面形状は、長さ方向で同じであっても、途中で変化するものであってもよいが、先端が例えば円錐の頂点のように先鋭化されているものが好ましい。また、突起物１２の断面形状が途中で変化する場合には、隣り合う突起物１２どうしが接触しないようにする。
【００５５】
除去前の突起物１２の先端が先鋭化されている場合、先鋭度はいずれであっても差し支えない。突起物１２の先端の先鋭度は、凸状先端部の頂点部分を所定範囲で２次曲線に近似することにより算出される曲率半径で表している。この先鋭度を示す曲率半径について、図１を用いて説明する。
【００５６】
図１（ａ）に示すように、突起物１２は、円柱状の基部１２ａ、円錐状の先端部１２ｂを有している。基部１２ａをなす円柱の中心軸Ｏは、先端部１２ｂをなす円錐の頂点Ｃを通る。図１（ｂ）は突起物１２の中心軸Ｏを含む平面で突起物１２を切断した断面図である。
【００５７】
図１（ｂ）に示すように、突起物１２の外形線Ｅ０は、突起物１２の外形線Ｅのうち、先端部が凸状になった突起物１２の頂点部分の所定範囲Ｗにある外形線である。所定範囲Ｗは、突起物１２の中心軸Ｏから半径５０ｎｍの範囲（先端部１２ｂの頂点Ｃを中心として突起物１２の幅方向（基部１２ａの底面円の半径方向）両側に１００ｎｍの範囲）である。
【００５８】
図１（ｃ）に示すように、外形線Ｅ０を点Ｃを原点とした２次曲線に近似する。そして、この２次曲線を示す２次方程式（ｙ＝ａｘ２＋ｂｘ＋ｃ）の２次の項の係数ａを２倍した値の逆数（１／（２ａ））を上述の曲率半径とする。この先鋭度を示す曲率半径が１０μｍ以下であることが好ましい。電子放出素子１０としての作用を考えた場合、曲率半径が小さいほど突起物１２の先端に電界が集中し、電界放出特性が向上することになり好ましい。
【００５９】
金属酸化物としては、金属種が、周期律表において水素を除く１族、２族、硼素をのぞく１３族、窒素と燐と砒素を除く１５族、Ｐｏおよび３、４、５、６、７、８、９、１０、１１、１２族に属する各元素からなる酸化物を用いることができる。
【００６０】
金属酸化物は、導電性を有するものもまた好ましい。ここで導電性とは、固有抵抗率が１０Ω／ｍ以下であることをいう。固有抵抗率の好ましい範囲は１Ω／ｍ以下である。これにより、金属酸化物構造体２を電気素子（後述する電子放出素子１０）として使用した際に、特定の後処理を必要とせずに導電性を与えることができる。
【００６１】
また、金属酸化物中の金属数は１以上であればいずれであってもよい。導電性を有する金属酸化物の具体例としては、チタン酸バリウム、ＳｒＴｉＯ３、ＬｉＮｉＯ３、ＩＴＯ（Ｉｎ２Ｏ３／ＳｎＯ２）、ＫＴａＯ３、ＮｂＬｉＯ３、ＺｎＯ中にＡｌ２Ｏ３がドーピングされているもの等が挙げられる。特に好ましくは、ＺｎおよびＡｌを含有する金属酸化物である。これにより、比較的容易な製造方法で低い抵抗値を得ることができる。
【００６２】
（突起物１２を除去する方法）
金属酸化物構造体２は、一旦所定の面に突起物１２を有する金属酸化物を形成した後に、少なくとも一部の突起物１２を除去して形成される。
【００６３】
少なくとも一部の金属酸化物の突起物１２を除去する方法には、物理的方法と、化学的方法がある。物理的方法の例としては、レーザー等で処理することで突起物１２を除去する方法がある。また、突起物１２を有する金属酸化物に、押圧部材を圧着することで少なくとも一部の突起物１２を押し潰して除去する方法がある。押圧部材としては、少なくとも一つの開口部、および／または少なくとも一つの凹凸部を有する平板や、１本の棒状物等がある。
【００６４】
少なくとも一つの開口部、および／または少なくとも一つの凹凸部を有する平板は、少なくとも一部が平面となっており、その平面の部分で突起物１２を除去し、平面となっていない部分に対応する突起物１２を残すことができる。また、１本の棒状物で突起物１２を押し潰して除去し、棒状物に当接しない部分の突起物１２を残すことができる。
【００６５】
例えば、図３（ａ）に示すように、所定の間隔で突起物１２より高い凸部を有するパンチングメタル４１で突起物１２を除去することができる。図３（ｂ）に示すように、パンチングメタル４１を突起物１２を有する金属酸化物に圧着し、パンチングメタル４１の凸部先端の平面で基板１１上の突起物１２を押し潰す。そして、図３（ｃ）に示すように、パンチングメタル４１を金属酸化物から離すことで、突起物１２を除去することができる。このとき、パンチングメタル４１の凸部に潰されなかった部分の突起物１２が残る。これにより、簡便な方法で繰り返し同じ特定の位置に突起物を存在させることができる。
【００６６】
このとき、潰された突起物１２が金属酸化物構造体２上に残ると、金属酸化物構造体２及び金属酸化物構造体２を含む構造体を移動させた際に、平面部分で押しつぶされた突起物１２が押しつぶされなかった突起物１２を破損するばあいがある。これを避けるために、物理的あるいは化学的に突起物を外部へ除去する方法を用いることができる。物理的方法の例としては、少なくとも一部が平面である板状物（押圧部材）の平面部分に、接着剤または粘着剤を塗布したものを突起物１２上に押し当てて、平面部分で押し潰された突起物１２を接着剤または粘着剤の接着力等により押圧部材にくっつけて金属酸化物構造体２の外部へ除去する方法がある。
【００６７】
また、線状物や板状物で突起物１２をかきとる方法もある。また、金属酸化物構造体２の残したい突起物１２を有する部分に適切なマスクや保護剤を施した後、マスク等されていない残りの部分（除去したい突起物１２を有する部分）にイオン等をぶつけ、その衝撃により突起物１２を除去する逆スパッタリング等の方法により除去する方法等もある。
【００６８】
化学的方法の例としては、金属酸化物構造体２の残したい突起物１２を有する部分に適切なマスクや保護剤を施した後、マスク等されていない残りの部分（除去したい突起物１２を有する部分）を酸やアルカリで処理して突起物１２を除去する方法等がある。
【００６９】
このとき、除去される突起物１２において除去される部分は、突起物１２全体でも、一部分であっても差し支えない。金属酸化物の突起物１２の一部分が除去される場合、除去される部分の高さは、突起物高さの１／４以上、また２μｍ以上の小さい高さ以上が除去されることが、除去処理の影響を受けずに残存している突起物の先端に電界が集中しやすくなり好ましい。
【００７０】
また、突起物１２と基板１１の間に金属酸化物からなる薄膜が形成される場合がある。この場合、突起物１２を除去する際、突起物１２と基板１１の間に存在する薄膜は除去されても除去されなくてもいずれであっても差し支えない。
【００７１】
（突起物１２を有する金属酸化物の製造方法）
突起物１２を有する金属酸化物の好ましい製造方法は、空気中の酸素または水と反応して酸化物を形成する金属化合物を原材料として用い、所定圧力の空気が存在する空間に設置された基板１１の面に、この金属化合物の気体および／または微粒子を向かわせて、金属酸化物を基板面上に成長させることによって得る方法である。以下、この製造方法について詳細に説明する。
【００７２】
この製造方法は、（１）原材料である金属化合物を気体化および／または微粒子化する工程と、（２）気体化および／または微粒子化された金属化合物を、所定圧力の空気が存在する空間に設置された基板１１の面に向かわせる工程と、（３）この金属化合物を空気中の酸素または水と反応させて、突起物１２を有する金属酸化物を基板上に成長させる工程とで構成される。このように、高濃度の原料を供給することで、特定の構造を持った金属酸化物を高い速度で製造することができる。
【００７３】
原材料である金属化合物としては、空気中の酸素または水と反応して形成されるものを使用する。このような金属化合物としては、例えば（１）アルコキシド類、（２）配位子として、アセチルアセトン、エチレンジアミン、ピペリジン、ピピラジン、シクロヘキサンジアミン、テトラアザシクロテトラデカン、エチレンジアミンテトラ酢酸、エチレンビス（グアニド）、エチレンビス（サリチルアミン）、テトラエチレングリコール、アミノエタノール、グリシン、トリグリシン、ナフチリジン、フェナントロリン、ペンタンジアミン、ピリジン、サリチルアルデヒド、サリチリデンアミン、ポルフィリン、チオ尿素などから選ばれる１種以上を有する錯体、（３）配位子として、カルボニル基、アルキル基、アルケニル基、フェニルあるいはアルキルフェニル基、オレフィン基、アリール基、シクロブタジエン基をはじめとする共役ジエン基、シクロペンタジエニル基をはじめとするジエニル基、トリエン基、アレーン基、シクロヘプタトリエニル基をはじめとするトリエニル基などから選ばれる１種以上を有する、各種の有機金属化合物およびハロゲン化有機金属化合物が挙げられる。
【００７４】
この中でも、アセチルアセトンを配位子として有する錯体およびアルコキシド類がより好ましく用いられる。
【００７５】
（１）の工程が金属化合物を微粒子化する工程である場合には、金属化合物を蒸気圧が十分高くなる温度に加熱して気体化した後、得られた金属化合物の蒸気を冷却するか、金属化合物を液状で噴霧するか、金属化合物を固体の状体ですりつぶすことで、金属化合物を微粒子化する。
【００７６】
（１）の工程では、金属化合物と酸素または水との反応等の観点から、系内に、酸素や水を存在させないか、その存在量を極めて少なくしておくことが好ましい。ただし、使用する金属化合物の酸素および水との反応速度が極めて遅い場合には、（１）の工程で系内に酸素や水を共存させてもよい。
【００７７】
（２）の工程では、金属化合物の気体および／または微粒子のみをそのまま基板面に向かわせてもよいし、キャリアガスを用いて金属化合物の気体および／または微粒子を積極的に移動させ、キャリアガスとの混合状体でノズルから基板面に吹き付けてもよい。この場合のキャリアガスの流量は、（１）の工程の温度や基板１１を設置する空間の状態によってその最適値が異なる。
【００７８】
基板１１の設置空間が室温、常圧である場合には、キャリアガスの流量を、空間体積値が２０／分以下になるようにすることが好ましく、５／分以下となるようにすることがさらに好ましい。ここで、空間体積値とは、キャリアガスの流量Ｒ（１分あたりの体積）と、（１）の工程で金属化合物を気体化および／または微粒子化させる加熱槽５３（キャリアガスが導入される空間、図２参照）の体積Ｖとの比（Ｒ／Ｖ）に相当する。
【００７９】
キャリアガスは、原材料の金属化合物と反応しないものであれば特に限定されない。具体例として、窒素ガスやヘリウム、ネオン、アルゴン等の不活性ガス、炭酸ガス、有機弗素ガス、あるいはヘプタン、ヘキサン等の有機物質等が挙げられる。これらのうちで、安全性、経済性の上から不活性ガスが好ましい。特に窒素ガスが経済性の面より好ましい。
【００８０】
キャリアガスを用いて、金属化合物をノズルから基板面に吹き付ける方法を採用する場合は、ノズルの吹き出し口と基板面との距離を所定範囲内とすることが好ましい。この範囲は、吹き出し口の開口部の長軸（断面が長方形である場合には長辺の長さ、正方形である場合には１辺の長さ）をＬ、吹き出し口と基板面との距離をＫとしたときに、その比（Ｋ／Ｌ）が０．０１以上にすることが好ましく、金属化合物が金属酸化物に変換される効率の観点から、１以下となるようにすることが好ましい。さらに０．０５以上０．７以下となるようにすることがより好ましく、０．１以上０．５以下となるようにすることが最も好ましい。
【００８１】
基板１１の設置空間の圧力は、減圧下、常圧下、あるいは加圧下のいずれでもよい。酸化物単結晶の成長速度、生産性、設備の簡便さの観点から、基板１１の設置空間の圧力は、０．００１〜２０ａｔｍとすることが好ましく、０．１〜１０ａｔｍとすることがより好ましく、常圧とすることが最も好ましい。
【００８２】
基板１１をなす材料としては、例えば、酸化アルミニウムのような金属酸化物の単結晶、半導体の単結晶、セラミック、シリコンを含む金属、ガラス、プラスチックが挙げられる。ガラス板やプラスチック板を使用する際は、表面が配向処理されているものが好ましい。これらの中で好ましく用いられる基板材料は、シリコンを含む金属、金属酸化物、およびＺｎＴｅ、ＧａＰ、ＧａＡｓ、ＩｎＰ等の半導体結晶である。
【００８３】
基板１１は実質的に平面であることが好ましい。基板１１が突起物１２の成長方向に垂直な方向の実質的な平面であることがさらに好ましい。また、凹凸がある基板１１の場合、一番高い部分は実質的に平面であることが好ましい。一番高い凸部が複数存在する基板１１の場合、実質的に同一平面を構成することが好ましい。さらに好ましくは、複数の凸部の一番高い部分が実質的に構成する同一平面が、突起物の成長方向に垂直な方向の平面を構成していることである。
【００８４】
基板１１をなす単結晶種として特に好ましく用いられるものは、シリコンや、酸化アルミニウム、酸化マグネシウム、ＳｒＴｉＯ３等の金属酸化物である。
【００８５】
（３）の工程で基板面上に形成される金属酸化物の状態は、主に、基板温度と原材料である金属化合物の過飽和度によって決定される。
【００８６】
基板温度は、原材料の基板面での拡散距離を決定する因子であり、この拡散距離によって単位面積あたりの金属酸化物結晶の数、すなわち核生成密度が決定される。一般に、基板温度が高いと核生成密度は小さくなって、単位面積あたりの金属酸化物結晶の数が小さくなる。基板温度が低いと核生成密度は大きくなって、単位面積あたりの金属酸化物結晶の数が大きくなる。従って、基板温度は、必要とする突起物の形成密度に応じて設定すればよい。この基板温度としては、０℃以上８００℃以下が好ましく、２０℃以上８００℃以下がより好ましく、１００℃以上７００℃以下がさらに好ましい。
【００８７】
金属化合物の過飽和度は、結晶晶癖を決定する因子であり、この結晶晶癖で金属酸化物結晶の径および長さ、すなわちアスペクト比が決定される。一般に、過飽和度が低いと、金属酸化物結晶は、基板面に垂直な方向よりも水平な方向に成長する傾向にあるため、アスペクト比が小さくなる。過飽和度が高いと、金属酸化物結晶は、基板面に水平な方向よりも垂直な方向に成長する傾向にあるため、アスペクト比が大きくなる。
【００８８】
金属酸化物結晶のアスペクト比を１以上とするためには、過飽和度を１％以上とすることが好ましい。また、この過飽和度は１０％以上とすることがより好ましく、２０％以上とすることがさらに好ましい。この場合の過飽和度の定義は、［（実際の蒸気圧−平衡蒸気圧）／平衡蒸気圧］×１００である。
【００８９】
（３）の工程で、金属化合物を空気中の酸素または水と反応させて、突起物１２を有する金属酸化物を基板１１上に成長させるための最適な反応時間は、反応条件や使用する原材料の種類に応じて異なる。例えば原材料として亜鉛アセチルアセトネートを用いた場合には、通常の室温、常圧雰囲気下では１０分以上とすることが好ましい。より好ましくは３０分以上、最も好ましくは１時間以上である。
【００９０】
上記製造方法においては、金属酸化物は基板面上にエピタキシャル成長させることが好ましい。これにより、金属酸化物単結晶を比較的容易に得ることができる。
【００９１】
金属酸化物を基板面上でエピタキシャル成長させるためには、単結晶基板の上に金属酸化物を成長させる方法が好ましく用いられる。この場合、金属酸化物が結晶となる場合の格子定数と基板として用いられる単結晶種の格子定数が近いことが好ましい。この値は、（形成される金属酸化物結晶種が基板に接する面の格子定数）／（基板として用いられる単結晶種が、形成される金属酸化物結晶種と接する面の格子定数）で表される比が０．８以上１．２以下であることが好ましい。より好ましくは０．９以上１．１以下であり、もっとも好ましくは０．９５以上１．０５以下である。
【００９２】
金属酸化物が基板面上でエピタキシャル成長しているかどうかは、通常のＸ線回折法により確認することができる。特に、基板１１と金属酸化物結晶との面内方位関係を、φスキャン法で観察する方法を採用することが好ましい。金属酸化物結晶の結晶軸が同一方向にある、すなわち結晶軸方位が揃っていることが好ましい。例えば、Ｘ線ロッキング曲線法において測定される結晶軸方位のゆらぎが１０度以内であることが好ましく、５度以内であることがさらに好ましい。
【００９３】
金属酸化物構造体２においては、隣り合う突起物１２どうしの隙間の基板側の部分を合成樹脂やエラストマー等で埋めて、突起物１２を固定することが好ましい。この隙間を埋める材料として使用可能な材料としては、熱可塑性樹脂、熱硬化性樹脂、エラストマー、およびシアノアクリレートのような瞬間接着剤等の有機物質、またはガラスやセラミックス等の無機物質、金属が挙げられる。これにより、突起物１２が倒れたり折れたりすることを防止することができ、突起物部分が破損しにくい構造体を得ることができる。
【００９４】
（電子放出素子、発光装置）
図４に示すように、発光装置６１の回路６０は、上述の特定の位置に突起物１２が存在する金属酸化物構造体２を用いた回路である。
【００９５】
回路６０は、ガラス基板（容器）Ｇ１、Ｇ２に固定した透明導電性物質Ｄ１、Ｄ２を有し、透明導電性物質Ｄ２は直流電源Ｂを介して透明導電性物質Ｄ１と接続されている。透明導電性物質Ｄ２上には、電子放出素子１０が載置されており、透明導電性物質Ｄ１の下面には発光体Ｈが設けられている。電子放出素子１０は、基板１１と金属酸化物構造体２を有している。発光体Ｈと基板１１の間に空間ができるように、ポリイミド等の絶縁材料からなる隔壁３を設けてある。
【００９６】
回路６０を真空チャンバー４に投入した。真空チャンバー４の内部と外部は、端子６ａと端子６ｂによって電気的に接合することができる。また、端子６ａ、６ｂは、碍子５によってお互いが絶縁されている。導電性物質Ｄ１を端子６ａに、導電性物質Ｄ２を端子６ｂに電気的に接続した。さらに、真空チャンバー外に設置した直流電源Ｂの陽極を端子６ａに、陰極を端子６ｂに電気的に接続した。
【００９７】
真空チャンバー内部を３．４×１０−６Ｐａに減圧した。真空チャンバー外部に設置した直流電源を用い、陽極と陰極の間に３ｋＶの電位を与えたところ、金属酸化物構造体２の突起物１２先端部に強電界が発生し、電界放出によって突起物１２の先端の法線方向に電子が放出される。そして、発光体Ｈの蛍光体面が発光する。
【００９８】
特定の突起物１２の先端にさらに電界が集中しやすくなるので、電界放出特性をさらに向上させることができる。そして、上記のような特定の位置に突起物１２が存在する金属酸化物構造体２を用いることで、エネルギー効率の高い電子放出素子１０、発光装置６１とすることができる。
【実施例】
【００９９】
本発明を実施例に基づいて説明する。まず、図２に示すように、金属酸化物構造体２の製造装置５０を用い、突起物１２を有する金属酸化物を基板１１の一方の面に所定条件にて形成する。
【０１００】
製造装置５０は、供給源５１、流量計５２、加熱槽５３、配管５４、５５、基板ステージ５６、液体窒素トラップ５７、吹き出し口５８を有している。供給源５１は、キャリアガスである窒素を供給する。供給源５１から供給されるキャリアガスの流量を流量計５２で調整する。一方、加熱槽５３で原材料である金属化合物を気化する。
【０１０１】
そして、流量計５２で流量を調整したキャリアガスを配管５４を通して加熱槽５３に導入する。すると、キャリアガスは、加熱槽５３で気化された金属化合物を配管５５を通して基板１１に向かわせる。基板１１は、基板ステージ５６で加熱状体で保持されている。配管５４には液体窒素トラップ５７が設けてあり、液体窒素トラップ５７は、供給源５１から供給されたキャリアガス中に含まれる水を除去する。
【０１０２】
配管５５の先端部には所定形状の吹き出し口５８が接続してあり、この吹き出し口５８の開口部５８ａは、配管５５からの気体が、基板１１の突起物を有する金属酸化物を形成する面全体に吹き出されるように形成されている。また、配管５５および吹き出し口５８はリボンヒーターで加熱されている。基板ステージ５６は、吹き出し口５８と基板１１の面との距離Ｋが、吹き出し口の開口部５８ａの長軸Ｌに対する比（Ｋ／Ｌ）で０．６になるように配置されている。
【０１０３】
吹き出し口５８および基板ステージ５６を常温の実験室内に配置し、吹き出し口５８と基板ステージ５６との間の空間を大気圧とした。基板１１は、一方の面が単結晶Ｓｉの結晶面（１００）に沿うように形成されたものであり、この面を上に向けて基板ステージ５６に設置した。この基板１１を基板ステージ５６で５５０℃に加熱するとともに、加熱槽５３内に亜鉛アセチルアセトネートとアルミニウムアセチルアセトネートを８／２の重量比で入れて１１５℃に加熱した。
【０１０４】
この状態で、供給源５１から配管５４に窒素を１．２ｄｍ３／分で供給することにより、金属化合物の気体と窒素ガスとの混合気体を、配管５５を介して吹き出し口５８から基板１１の間に吹き付けた。これにより、原材料である金属化合物は、基板１１面上およびその近傍で、空気中の酸素または水と反応して金属酸化物となり、この金属酸化物が基板１１面上に成長する。
【０１０５】
その結果、基板１１の一方の面上に突起物１２が垂直に延びている突起物１２を有する金属酸化物が得られる。このようにして得られた突起物１２を有する金属酸化物は、混合ガスの吹き付け時間を９０分とした場合、突起物１２の長さが２０μｍ、突起物１２の断面の円換算径が１．７μｍ、断面の円換算径に対する長さの比が１２となった。
【０１０６】
こうして得られた突起物１２を有する金属酸化物を基板１１ごと取り出し、金属酸化物が存在する面に、直径０．５ｍｍの丸穴が１ｍｍピッチで格子状に並んだ金属板（押圧部材）を圧着して丸穴以外の部分に存在する突起物１２を押しつぶした。金属板を離した後、基板１１上の金属酸化物と金属板が接触している部分は突起物１２が押しつぶされて白化する。これをレーザー顕微鏡で観察したところ、白化した部分は押し倒された突起物１２が散乱しており、それ以外の部分は突起物１２が直立したままであった。この方法により、特定の位置に突起物１２を存在させることができる。
【産業上の利用可能性】
【０１０７】
本発明の製造方法により、特定の位置に突起物が存在する金属酸化物構造体が得られ、さらにこの方法で製造された金属酸化物構造体を用いて、エネルギー効率の高い電子放出素子を提供することができる。
【図面の簡単な説明】
【０１０８】
【図１】本実施形態にかかる金属酸化物構造体の突起物の説明図である。
【図２】突起物を有する金属酸化物を製造する製造装置の構成図である。
【図３】突起物の除去方法の説明図である。
【図４】発光装置の構成図である。
【図５】突起物の結晶軸方位の説明図である。
【符号の説明】
【０１０９】
Ｂ    …直流電源
Ｃ    …頂点
Ｄ１、Ｄ２  …透明導電性物質
Ｅ、Ｅ０  …外形線
Ｇ１、Ｇ２  …ガラス基板
Ｈ    …発光体
Ｏ    …中心軸
Ｗ    …所定範囲
２    …金属酸化物構造体
３    …隔壁
４    …真空チャンバー
５    …碍子
６ａ  …端子
６ｂ  …端子
１０  …電子放出素子
１１  …基板
１２  …突起物
１２ａ …基部
１２ｂ …先端部
４１  …パンチングメタル
５０  …製造装置
５１  …供給源
５２  …流量計
５３  …加熱槽
５４、５５  …配管
５６  …基板ステージ
５７  …液体窒素トラップ
５８  …吹き出し口
５８ａ …開口部
６０  …回路
６１  …発光装置
【図１】
2006351231.tif 000003
【図２】
2006351231.tif 000004
【図５】
2006351231.tif 000005
【図３】
2006351231.tif 000006
【図４】
2006351231.tif 000007